카올린 , 탈 크 , 실리카 , 알루미나 및 수산화 알루미늄 의 각 분말 을 , 50 질량 % 의 SiO 2 , 35 질량 % 의 Al 2 O 3 및 15 질량 % 의 MgO 로 되 도록 조정 한 세라믹 원료 , 성형 보조제 로서 메틸셀룰로스 및 하이드 록 시프 로 필 메틸셀룰로스 , 윤활제 , 기공 형성 재 로서 마이크로캡슐 , 및 물 을 니더 로 혼련 하 여 세라믹 그린 성 형체 를 얻 었 다 . 실시 예 1 ∼ 8 , 비 교예 1 ∼ 3 은 물 의 양만 을 변경 하 여 제조 했 다 . 이 들 세라믹 그린 성 형체 의 타입 C 듀 로 미터 경도 ( JIS K 7312 준거 ) 를 측정 하 고 , 겉보기 전단 속도 및 겉보기 점도 를 플로우 테스터 로 측정 했 다 . 측정 결과 를 표 1 에 나타낸다 .